(57)【特許請求の範囲】
【請求項１】
セルロースマトリックスを有し、メラミンシアヌレート、または部分的にもしくは完全に架橋したメラミン樹脂が該セルロースマトリックス中に存在することによって低可燃性であり、前記メラミンシアヌレートまたは前記メラミン樹脂が、前記セルロースマトリックスの断面全体にわたって粒子の形態で均一に分布していることを特徴とし、造形リヨセル物品は、難燃性を有するテキスタイル用途の場合は１０〜５０質量％の割合、工業的用途の場合は５０〜９５質量％の割合のメラミンシアヌレートまたはメラミン樹脂粒子を有する造形リヨセル物品。
【請求項２】
繊維、フィラメント、直接スパンボンド、フィルム、または発泡体の形態を有することを特徴とする、請求項１に記載の造形リヨセル物品。
【請求項３】
難燃性を有するテキスタイル用途、特に衣服セグメントに適し、メラミンシアヌレートまたはメラミン樹脂粒子の割合が１０〜３５質量％であることを特徴とする、請求項１または２に記載の造形リヨセル物品。
【請求項４】
工業的用途、好ましくは、防音、遮断、および隔離セグメントに適し、メラミンシアヌレートまたはメラミン樹脂粒子の割合が７０〜９５質量％であることを特徴とする、請求項１または２に記載の造形リヨセル物品。
【請求項５】
用いられる前記メラミン樹脂粒子が、７５〜１００％の架橋度を有すること、および前記メラミン樹脂粒子の９８％の平均粒径（Ｄ９８）と得られる繊維の直径またはフィルムの厚さ（Ｄｆ）との間の関係が、以下の式：
【数１】
0006621768.tif 000004
を満たすことを特徴とする、請求項１〜３のいずれか一項に記載の造形リヨセル物品。
【請求項６】
相乗効果的であることが好ましい少なくとも１つの別の難燃剤、より好ましくは、水酸化アルミニウム、赤リン、有機リン化合物、シリカ系ナノ粒子、またはホウ素を含む化合物を含むことを特徴とし、前記別の難燃剤の２５℃の水への溶解度は、１０ｍｇ／Ｌ未満であり、前記別の難燃剤は、粒子形状であり、前記粒子は、５０μｍよりも小さく、好ましくは、１０μｍよりも小さい、請求項１〜５のいずれか一項に記載の造形リヨセル物品。
【請求項７】
メラミンシアヌレートに加えて、メラミンまたはその他のメラミン塩、好ましくは、メラミンオキサレート、メラミンホスフェート、またはメラミンボレートを含むことを特徴とする、請求項１に記載の造形リヨセル物品。
【請求項８】
低可燃性の造形リヨセル物品を製造するための方法であって、以下の工程：
ａ）セルロースの直接溶媒である含水または無水有機溶媒中のセルロースの懸濁液を作製する工程、
ｂ）前記懸濁液を、所望に応じて水の蒸発除去と組み合わされてよいせん断によってセルロース溶液へ変換する工程、
ｃ）造形ツールによる押出しまたはブロー成形によって前記溶液を成形する工程、
ｄ）前記成形物を凝固槽に導入する工程、
ｅ）洗浄、および所望に応じて後処理を行う工程、ならびに
ｆ）前記成形物を乾燥する工程、
を有し、
工程ａ）で、または工程ｂ）で、もしくは工程ｂ）の終わりに、造形リヨセル物品に低可燃性を付与するのに充分な量のメラミンシアヌレートまたは完全もしくは部分的に架橋したメラミン樹脂の粒子が添加されることを特徴とする、低可燃性の造形リヨセル物品を製造するための方法。
【請求項９】
前記有機溶媒が、Ｎ‐メチル‐モルホリンＮ‐オキシド一水和物、またはイオン性液体、好ましくは、ブチルメチルイミダゾリウムクロリド（ＢＭＩＭＣｌ）、エチルメチルイミダゾリウムアセテート（ＥＭＩＭＡｃ）、もしくはエチルメチルイミダゾリウムジエチルホスフェート（ＥＭＩＭ  ＤＥＰ）であることを特徴とする、請求項８に記載の方法。
【発明の詳細な説明】
【技術分野】
【０００１】
本発明は、固有の難燃性、すなわち低可燃性を有する恒久的処理が施された造形セルロース物品に関する。この造形セルロース物品は、リヨセル法によって製造することができる。
【背景技術】
【０００２】
セルロースを直接溶解した溶液から得られるセルロース系繊維は、ブリュッセルの国際標準化局（International Bureau for Standardization）（ＢＩＳＦＡ）によって、リヨセル繊維として分類されてきた。この場合、セルロースの溶解およびセルロース紡糸溶液の加工は、セルロースの化学的誘導体化を行うことなく実施される。繊維は、１つの場合では、続いて糸へと紡糸してステープル繊維として用いられてよく、または織り、編み、ウェブ形成などによってシート状のテキスタイル構造を製造するための作業における連続フィラメントとして直接用いられてもよい。
【０００３】
以降で用いられる「造形リヨセル物品」の用語は、リヨセルセルロースをベースとする繊維、フィラメント、不織布、フィルム、および発泡体を包含する。
【０００４】
「難燃剤」の用語は、それが塗布されたか、もしくはそれが組み込まれた製品の燃焼を遅延させるか、または通常の条件下で燃焼を防止する剤を意味する。この性質は、以下で、「低可燃性」と称される。
【０００５】
サンプルの燃焼性を評価するために、実際に用いられる指標は、火室中での燃焼の評価に加えて、限界酸素指数（ＬＯＩ）であり、これは、物質が丁度燃焼を続ける％で示した最小酸素濃度である。
【０００６】
低可燃性である市販のリヨセル繊維は、非常に大部分が、多様なコーティング物質により得られる繊維の後処理を特徴としているが、そのような後処理は、耐久性および効果が限定的である。特に、テキスタイルが湿式処理（異なる洗剤を用いた、特に高い温度での洗濯）を受けることを必要とする場合、および／または処理繊維からの化学物質の移動の結果として、これらの後処理で塗布されたコーティングは、その限界に直面する。さらに、これらのコーティングは、セルロース系繊維の触感品質（tactile qualities）および水蒸気輸送能力に有害な影響を及ぼす。
【０００７】
ビスコース法によって製造されるセルロース系繊維に難燃性を付与する分野において、特定のリン含有難燃剤（ジチオリン酸無水物）を繊維製造の過程で組み込むことによる解決手段が、米国特許第４，２２０，４７２号に記載されている。その他の試行されたものも含めてこの解決手段では、リヨセル法、特に、本技術分野で実施される工業的ＮＭＭＯ法の場合に、満足の行く結果が得られず、それは、この難燃剤が、リヨセル繊維を製造する工程に耐えないからである。
【０００８】
国際公開第２００３０４０４６０号明細書および独国特許第１００３８１００号明細書には、セルロース系繊維に難燃性を付与するための様々な方法が開示されており、仕上げられた繊維は、塩化シアヌル誘導体による処理を受ける。そのような処理は、エネルギーに関する欠点および環境上の欠点を伴う高コストで不便な処理手順であり、火災の場合に重大な問題となる難燃剤中における塩素の存在や、比較的低いレベルの難燃性（２５以下のＬＯＩ）が、そのような手順の欠点である。
【０００９】
独国特許第４３０６８０８号明細書に記載の様々なコポリマーの再分散可能分散系粉末も、既に完成したセルロース系繊維に適用され、この方法は、テキスタイルとして加工され得るフィラメントまたは繊維よりも、繊維複合体に適している。
【００１０】
これらの引用した特許およびそれらが提示する解決手段のすべてに共通する特徴は、繊維表面の難燃剤によるコーティングのみによって実現されているということである。このコーティングは、通常は薄く、従って、堅固、かつ（洗浄）耐久性を有する難燃性は得られない。
【００１１】
国際公開第１９９４０２６９６２号明細書には、紡糸されたばかりのリヨセル繊維に、洗浄後かつ乾燥前に、リン系難燃剤を含浸させ、続いて固定プロセスを行うことが特許請求されている。この処理は、高コストで、不便であると見なさざるを得ず、手触りなどの繊維のテキスタイルの品質が劣化することになる。さらに、提示される化合物は、耐洗浄性を有しない。
【００１２】
国際公開第２０１１０４５６７３号明細書には、カオリンまたはタルクなどの無機難燃剤が組み込まれた難燃性リヨセル繊維が記載されている。これらの難燃剤は、非常に高い割合の場合にのみ活性であり、繊維の物理的テキスタイル品質に対して有害な影響を有する。その結果、これらの繊維は、マットレスおよび布張り家具にしか用いることができない。
【００１３】
例えば国際公開第２０１１０２６１５９号明細書のＥｘｏｌｉｔ（登録商標）（Ｓａｎｄｏｆｌａｍ）などのビスコース繊維の製造に用いられるその他の確立されたリン含有難燃剤は、リヨセル法における溶液製造の熱ストレスに耐えず、従って、リヨセル法に適する難燃剤系ではない。
【先行技術文献】
【特許文献】
【００１４】
【特許文献１】国際公開第２００３０４０４６０号明細書
【特許文献２】独国特許第１００３８１００号明細書
【特許文献３】独国特許第４３０６８０８号明細書
【特許文献４】国際公開第１９９４０２６９６２号明細書
【特許文献５】国際公開第２０１１０４５６７３号明細書
【特許文献６】国際公開第２０１１０２６１５９号明細書
【発明の開示】
【００１５】
リヨセル法の工程の多大な困難さを伴うことなしに連続的な製造工程で低可燃性の造形リヨセル物品を製造することについて記載したものや、充分なテキスタイルとしての特性を有する繊維、フィラメント、および不織布が得られる満足の行く解決手段を開示したものは、現在までのところ存在しない。例えば、紡糸、製織、およびシート状テキスタイルの仕上げにおいて、標準的な機械での繊維の加工のためには良好な機械特性が必要であり、さらにはシート状テキスタイルを使用する際にも良好な機械特性が必要であるように、ビスコース法と比較した場合のリヨセル法の大きな利点は、繊維中の添加剤の割合が高くても、良好な機械特性が保障されることである。
【００１６】
本発明の目的は、従って、リヨセル法に多大な変更または拡張を施すことなく、テキスタイルとして加工することができる低可燃性の造形テキスタイルセルロース物品が得られる難燃系を見出すことであり、この難燃性は、このような造形物品から製造される製品の利用、使用、および手入れの過程で、恒久的に、および本質的に維持されることを意図している。
【００１７】
本発明の他の目的は、低可燃性を有すること、ならびに糸、織布、編布、および不織ウェブを形成するようにテキスタイルとしてさらに加工することができることを特徴とする繊維、フィラメント、直接スパンボンド、フィルム、または発泡体などの造形セルロース物品を提供することである。これに関連して、通気性および水分吸収などの造形セルロース物品の有利な特性の低下があってはならず、皮膚に直接装着され得る布地へのテキスタイルの加工が確実に行われることに変化があってはならない。
【００１８】
驚くべきことに、セルロースとメラミンシアヌレートとのブレンドによって、またはセルロースと完全にもしくは部分的に架橋したメラミン樹脂粒子とのブレンドによって、上記目的を達成することができることが見出された。
【００１９】
従って、本発明は、リヨセルセルロースマトリックスを有し、メラミンシアヌレート、または部分的にもしくは完全に架橋したメラミン樹脂が該マトリックス中に存在することによって低可燃性であり、かつメラミンシアヌレートまたはメラミン樹脂がセルロースマトリックスの断面全体にわたって粒子の形態で分布していることを特徴とする造形リヨセル物品を提供する。
【００２０】
本発明はさらに、低可燃性の造形リヨセルセルロース物品を製造するための方法も提供し、その方法は、以下の工程：
ａ）含水または無水有機溶媒中のセルロースの懸濁液を作製する工程、
ｂ）この懸濁液を、所望に応じて水の蒸発除去と組み合わされてよいせん断によってセルロース溶液へ変換する工程、
ｃ）造形ツール（shaping tool）による押出しまたはブロー成形によって溶液を成形する工程、
ｄ）造形物品を凝固槽に導入する工程、
ｅ）洗浄、および所望に応じて後処理を行う工程、ならびに
ｆ）造形物品を乾燥する工程、
を有し、
難燃性を付与するために、メラミンシアヌレートまたはメラミン樹脂が、いずれの場合も単独で、またはその他の難燃剤と合わせて、工程ａ）で、または工程ｂ）で、もしくは工程ｂ）の終わりに添加されることを特徴とする。
【００２１】
ここでは、用いられる溶媒が、例えばＮ‐メチル‐モルホリンＮ‐オキシド（ＮＭＭＯ）などの三級アミンオキシド水溶液であるか、または例えばブチルメチルイミダゾリウムクロリド（ＢＭＩＭＣｌ）、エチルメチルイミダゾリウムアセテート（ＥＭＩＭＡｃ）、もしくはエチルメチルイミダゾリウムジエチルホスフェート（ＥＭＩＭ  ＤＥＰ）などのイオン性液体であるかは重要ではない。
【００２２】
窒素含有難燃剤としてのメラミンシアヌレート（ＭＣ）は、ハロゲン化難燃剤に対する良好な代替品を構成する。火災および／または高温が発生した場合、それは、ハロゲン化難燃剤と同様に、気相を希釈し、吸熱効果を有する。
【００２３】
初期研究から、メラミンシアヌレート（すなわち、シアヌル酸とメラミンとの１：１複合体、ＣＡＳ登録番号３７６４０‐５７‐６）は、記載した溶媒に溶解しないことが示された。しかし、驚くべきことに、セルロースの存在下、およびせん断条件下では、例えばＮＭＭＯおよび／またはＮＭＭＯ一水和物を溶媒として用いて、均一な紡糸溶液を得ることができることが見出された。例えば、９：３：８２％のセルロース：メラミンシアヌレート：溶媒組成の場合、得られる紡糸溶液は、粒子を含まず、透明である。同じ濃度の純粋セルロース溶液と比較して、セルロースおよびメラミンシアヌレートのこの溶液は、０．０４〜０．０６単位高い屈折率を有する。
【００２４】
これらの溶液から製造される繊維は、ブレンドである。繊維の凝固、その洗浄、調製、および乾燥は、相の「ブリード」を起こすことなく行われる。メラミンシアヌレートおよびセルロースは、一体的なネットワークを形成する。添加されることが考えられるその他の粒子状難燃剤は、２つの物質のこのネットワーク中に強固に、安定して埋め込まれる。追加で導入されるこの種の相乗効果的難燃剤は、粒子状であり、水（２５℃の水）への溶解度は、１０ｍｇ／Ｌ未満である。テキスタイル繊維の製造という状況では、粒子は、５０μｍ未満、好ましくは、１０μｍ未満の範囲であるべきである。メラミンシアヌレートまたはメラミン樹脂と相乗効果的に相互作用する難燃剤の例としては、水酸化アルミニウム、赤リン、有機リン化合物、シリカ系ナノ粒子（silicatic nanoparticles）、またはホウ素を含む化合物が挙げられる。
【００２５】
本発明において、上述したメラミンシアヌレートとのブレンドを含む造形セルロース系物品の製造を、おおよそ従来通りであるリヨセル法に対して多大な技術的変更または追加を施すことなく実施することができることが明らかとなった。得られる造形セルロース系物品は、追加の後処理もコーティングもなしで、低可燃性を有する。着心地および水分管理に関する被服生理学的特性にそれほど劣化はなく、それから製造される造形セルロース系物品のテキスタイル−物理的パラメーター（textile-physical parameters）の影響は、依然として許容範囲内であり、さらなる加工および必須な使用特性は確保される。ブレンドの特性プロファイルは、個々の成分（既知の被服生理学的特性を有する親水性バイオポリマーとしてのセルロース、難燃剤としてのメラミンシアヌレート）の特性の重畳的特性であり、長期的に維持される。方法、ならびに造形物品のテキスタイル−物理的特性および被服生理学的特性に関連する同じ記載内容が、完全または部分的に架橋したメラミン樹脂粒子の使用に対しても適用される。
【００２６】
この解決手段、すなわち、メラミンシアヌレートをセルロースに添加し、これら２つの成分を溶媒中に溶解することによって作製することができるブレンドからの難燃性セルロース系繊維の製造は、新規である。そのような新規な解決手段に従って達成される効果は、驚くべきものであり、先行技術から推察することはできない。
【００２７】
メラミンシアヌレートが完全に溶解していない場合であっても、恒久的難燃性リヨセル繊維および／またはフィラメントならびにスパンボンドは、依然として得られる。これらのフィラメントおよびスパンボンドは、そのようにして得られた場合であっても、テキスタイルとして加工することができる。そのような混合物から成る造形セルロース物品は、本発明の別の構成部分である。
【００２８】
本発明の意味において造形セルロース物品の難燃剤としてメラミン樹脂を使用する場合、完全または部分的に架橋された粒子が用いられ、架橋度を、７５〜１００％とすることができる。溶媒との相互作用および反応の可能性を排除するために、完全またはほぼ完全に架橋したメラミン樹脂粒子を用いることが好ましい。さらに、その粒子サイズ特性に関して、用いられるメラミン樹脂粒子は、その全粒子の９８％の平均粒径（Ｄ９８）と得られる繊維の直径またはフィルムの厚さ（Ｄｆ）との間の関係が、以下の式：
【００２９】
【数１】
0006621768.tif 000002
【００３０】
を満たすように用いられるべきである。
【００３１】
メラミンシアヌレートの代わりに、またはそれに加えて、メラミンオキサレート、メラミンホスフェート、またはメラミンボレートなどのその他のメラミン塩、およびメラミン自体も原理上適しているが、メラミンシアヌレートおよびメラミン樹脂が好ましい。
【００３２】
繊維またはフィラメントは、シート状テキスタイル構造のために用いることができ、製造される直接スパンボンドは、保護服のため、装飾目的のため、家具のカバー、およびシートのカバーのために用いることができ、従来のテキスタイル用機械でのテキスタイル加工能力の関連するいかなる低下も起こすことはない。それらは、柔らかいテキスタイルの手触りを有し、それら、またはそれらから製造される製品は、通常の着色法を用いて着色することができる。さらに、固有の難燃性の恒久性レベルは、これらの繊維から製造されるテキスタイルの利用、使用、および手入れを通して高い。難燃性を有するテキスタイル用途の場合、特に衣服セグメントにおいて、適する造形物品は、メラミンシアヌレートの割合が１０〜５０質量％、好ましくは、１０〜３５質量％である。この造形物品中のセルロース画分は、高い可撓性、柔らかい手触り、および良好な水分吸収性を製品に付与する。セルロースの割合は、好ましくは、５０〜９０質量％、より好ましくは、６５〜９０質量％である。
【００３３】
様々な用途において、必要条件のプロファイルに応じて、難燃剤の割合は様々であり、または得られる造形物品は、ブレンドもしくは積層体の形態で他の造形物品と混合され、その後、対応する最終製品を得るために加工されてよい。
【００３４】
紡糸溶液自体の製造の過程での難燃剤添加の結果として、難燃剤は、最終造形物品中のセルロースマトリックスの断面全体にわたって微細に分布し、造形物品の使用特性および加工特性は維持される。
【００３５】
本発明の造形セルロース物品中には、メラミンシアヌレートまたはメラミン樹脂に加えて、別の難燃剤またはその他の慣習的成分も、少量で所望に応じて存在してよい。別の難燃剤は、好ましくは、水酸化アルミニウム、赤リン、有機リン化合物、シリカ系ナノ粒子、またはホウ素を含む化合物である。それらの２５℃の水への溶解度は、好ましくは、１０ｍｇ／Ｌ未満である。造形セルロース物品中、それらは、粒子状形態で存在し、粒子サイズは、好ましくは、５０μｍ未満であり、好ましくは、１０μｍ未満である。記載した別の難燃剤は、メラミンシアヌレートまたはメラミン樹脂と相乗効果的に相互作用する。
【００３６】
ここでも、造形物品は、一般的に、繊維、フィラメント、フィルム、または発泡体である。メラミンシアヌレート画分は、得られる造形物品の膨潤性を低下させる。テキスタイル用途に加えて、防音、遮断または隔離セグメントにおける工業的用途も想定される。この分野において特に適するのは、メラミンシアヌレートまたはメラミン樹脂粒子の割合が５０〜９５質量％、セルロースの割合が５〜５０質量％である造形物品である。
【実施例】
【００３７】
以下の例は、本発明を説明する役割を有する。特に断りのない限り、または文脈から明らかでない限り、パーセントは質量パーセントである。
【００３８】
実施例１：
６１５のＣｕｏｘａｍ  ＤＰを有するセルロースを６％、メラミンシアヌレート（ケミッシェファブリークブデンハイム社（Chemische Fabrik Budenheim KG）製Ｂｕｄｉｔ（登録商標）３１５）を６％、ＮＭＭＯを５２．５％、および水を３５．５％、一緒に混合し、攪拌して、懸濁液を作製した。この懸濁液を、９５℃かつ７０ミリバールの減圧条件下でのせん断および水の蒸発によって溶液とし、続いてこの溶液を、繊維紡糸口金に通して押出し、エアギャップを介して凝固浴へと送り、引き出した。その後、溶媒除去のための繊維の洗浄、仕上げ、切断、および乾燥を行った。得られた繊維は、５０％のＢｕｄｉｔ（登録商標）３１５含有量、および３ｄｔｅｘの線密度を有していた。これらの繊維から、２５０ｇ／ｍ２の不織ウェブを作製した。これらのウェブを、ＬＯＩ試験（ＩＳＯ  ４５８９に従う）、さらには火室燃焼試験（ＤＩＮ  ４１０２‐１  Ｃｌａｓｓ  Ｂ２、ＤＩＮ  ７５  ２００、ＩＳＯ  ３７９５  ＤＩＮ  ７５２００に従う）に供した。
【００３９】
さらに、組成を変化させることによって、Ｂｕｄｉｔ（登録商標）の量が異なる別の繊維を作製し、それから不織ウェブを同様に作製し、試験した。繊維の組成の概略、ならびに不織ウェブに対して特定されたＬＯＩ値および燃焼試験結果を、以下の表に示す。
【００４０】
【表１】
0006621768.tif 000003
ＳＥ−自己消炎（検体は着火するが、第一の測定マーク（３８ｍｍ）まで燃焼は継続しない）
Ｂ  −炎はサンプル端部までの全燃焼距離を移動（１８０ｍｍ）
【００４１】
実施例２：
セルロースが１３％であり、ＮＭＭＯ一水和物が８７％である組成の紡糸溶液、ならびに８３％のＮＭＭＯ水溶液中の３０％メラミンシアヌレート（Ｍｅｌａｐｕｒ（登録商標）ＭＣ１５）の懸濁液を作製した。その後、この溶液および懸濁液を、ダイナミックミキサーを用い、５．４部のセルロース溶液対１部のメラミンシアヌレート懸濁液の比率で激しく混合した。さらに、得られた溶液を紡糸することで繊維が得られ、実施例１に示すようにして不織ウェブを作製した。得られた２５０ｇ／ｍ２のウェブは、自己消炎性であり、炎は、燃焼距離を進むことなく消え、測定されたＬＯＩは、２７％であった。ウェブ中の加工された繊維は、３３％のメラミンシアヌレート分を有し、線密度は１．９ｄｔｅｘであった。
【００４２】
実施例３：
溶液に添加される懸濁液を、８３％のＮＭＭＯ水溶液中の２５％メラミンシアヌレート（Ｂｕｄｉｔ（登録商標）３１５）および５％水酸化アルミニウム（Ａｐｙｒａｌ（登録商標）４０ＣＤ）から構成したこと以外は、実施例２の手順を繰り返した。紡糸した繊維は、２７％のメラミンシアヌレート含有量および５．５％の水酸化アルミニウム含有量を有していた。これらの繊維から得られた２５０ｇ／ｍ２ウェブは、自己消炎性であり、炎は、燃焼距離を進むことなく消え、測定されたＬＯＩは、２６％であった。
【００４３】
実施例４：
セルロース、メラミンシアヌレート、およびＮＭＭＯ水溶液に加え、分散系によって水中に分散され、安定化することで別個に作製されたフィロシリケート（Ｎａｎｏｆｉｌ（登録商標）１１６）の分散液を追加で添加したこと以外は、実施例１の手順を繰り返した。さらに、溶液および繊維を実施例１と同様に作製した。線密度が２ｄｔｅｘである得られた繊維は、セルロースが７５％であり、メラミンシアヌレートが２０％であり、フィロシリケートが５％である組成を有していた。カット長３８ｍｍのこの繊維からの繊維糸１００％から作製した３００ｇ／ｍ２の編布に対する燃焼試験から、以下のＬＯＩ：２９％という評価を得た。
【００４４】
火室での燃焼試験：炎が燃焼距離を進むことのない自己消炎性。５０回の工業的洗浄の後、試験は、実質的に同一の結果であった（ＬＯＩ：２８、燃焼試験  自己消炎）。
【００４５】
実施例５：
６１５のＤＰを有するセルロース、メラミンシアヌレート（Ｂｕｄｉｔ（登録商標）３１５）、および６０％のＮＭＭＯ水溶液を一緒に混合し、攪拌することにより懸濁液を作製した。この懸濁液を、９５℃の温度かつ７０ミリバールの圧力下でのせん断および水の蒸発によって溶液へ変換し、その組成は以下の通りであった。
２．９％セルロース、２６．５％メラミンシアヌレート、７０．６％ＮＭＭＯ一水和物
【００４６】
得られた溶液は、６２０Ｐａ  ｓ（８５℃）のゼロせん断粘度を有し、修正メルトブロー法によってスパンボンドウェブへと変換され、得られたスパンボンドウェブは、洗浄によるＮＭＭＯの除去および乾燥後、９１％のメラミンシアヌレートおよび９％のセルロースから構成されていた。紡糸ポンプの条件の設定、吹込み空気の量および温度、ならびにウェブ運搬のベルト速度に応じて、１〜１０μｍの繊維線密度を有する１５〜４００ｇ／ｍ２のスパンボンドウェブを得た。
【００４７】
実施例６：
６２０のＤＰを有する６４ｇの空気乾燥セルロース、７７５ｇのＮＭＭＯ水溶液（６０％）、および微細に粉砕した２１ｇのエーテル化メラミン樹脂（Ｄ９８  ５μｍ）を一緒に混合し、９５℃で６０ミリバールの減圧を掛けて２３８ｇの水を蒸発させることによって、セルロース溶液中のメラミン樹脂の均一な懸濁液を得た。この溶液を、エアギャップ紡糸法によって紡糸し、続いて洗浄および乾燥して、２．３ｄｔｅｘの線密度を有する繊維を形成した。これらの繊維から作製した不織ウェブは、火室での燃焼試験において、自己消炎性であり、ＬＯＩ  ２５と特徴付けられた。